(57)【特許請求の範囲】
【請求項１】
担体上に少なくとも２種類の異なる活性触媒成分を含む、非極性オレフィン性化合物の重合用触媒系を製造する方法であって、
（Ａ）第１の温度において第１の活性可能な触媒成分としてのハフノセンを活性化し；
（Ｂ）第１の温度よりも少なくとも１５℃低い第２の温度において第２の活性可能な触媒成分としての鉄コンプレックスを活性化する；
工程を含む上記方法。
【請求項２】
（Ｃ）担体上に触媒成分を担持させる；
工程を更に含む、請求項１に記載の方法。
【請求項３】
活性化及び担持を非プロトン性溶媒中で行う、請求項２に記載の方法。
【請求項４】
工程（Ａ）で得られた第１の活性化された触媒成分を前段の担持工程において担体に施し、工程（Ｂ）で得られた第２の活性化された触媒成分を後段の担持工程において担体に施す、請求項２又は３に記載の方法。
【請求項５】
前段の担持工程の後で且つ後段の担持工程の前に、乾燥工程において担体を乾燥する、請求項４に記載の方法。
【請求項６】
第１の活性化工程を０〜７０℃の温度において行い、一方、後段の活性化工程を−４０℃〜５０℃の温度において行う、請求項１〜５のいずれかに記載の方法。
【請求項７】
用いる担体成分がシリカゲル又は焼成ハイドロタルサイトである、請求項１〜６のいずれかに記載の方法。
【請求項８】
請求項１〜７のいずれかに記載の方法によって得られる触媒系。
【請求項９】
エチレンを重合又は共重合するための請求項８に記載の触媒系の使用。
【請求項１０】
請求項８に記載の触媒系の存在下で行うオレフィン重合方法。
【請求項１１】
エチレンを場合によっては他のオレフィンモノマーと共に（共）重合するための請求項１０に記載の方法。
【発明の詳細な説明】
【技術分野】
【０００１】
本発明は、担体上に少なくとも２種類の異なる活性触媒成分を含む触媒系を製造する方法であって、
（Ａ）第１の温度において第１の活性触媒成分を活性化し；
（Ｂ）第１の温度よりも少なくとも１５℃低い第２の温度において第２の活性触媒成分を活性化する；
工程を含む上記方法に関する。
【０００２】
更に、本発明は、このようにして得られる触媒系、オレフィンを重合又は共重合するためのかかる触媒系の使用、並びにかかる触媒系の存在下で行うオレフィン重合方法に関する。
【背景技術】
【０００３】
ここ１０年の間に、少なくとも２種類の活性触媒成分を有する所謂ハイブリッド触媒系である触媒系が開発されている。この方法で分子量を二峰性又は多峰性生成物まで広げることを達成することができる。触媒系は、例えば２種類のメタロセン、メタロセンとチーグラー触媒又はメタロセンとクロム触媒、メタロセンと鉄触媒、チーグラーと鉄触媒の組合せ等である。異なる触媒成分は、通常は順次担体材料に施す。このようにして得られる触媒系は、しばしば低い活性を有し、及び／又は、触媒は計量装置の壁に粘着して容易に流下しないので、重合反応器中に容易に計量投入することができない。
【発明の概要】
【発明が解決しようとする課題】
【０００４】
したがって、本発明の目的は、重合プロセスにおいて用いると高い触媒活性を示し、重合反応器中に容易に計量投入することができる触媒系を提供することである。更に、かかる触媒系は簡単で安価に製造することができなければならない。
【課題を解決するための手段】
【０００５】
本発明者らは、結果的に、
（Ａ）第１の温度において第１の活性触媒成分を活性化し；そして
（Ｂ）第１の温度よりも少なくとも１５℃低い第２の温度において第２の活性触媒成分を活性化する；
工程を含む触媒系の製造方法を見出した。
【０００６】
更に、本発明者らは、かかる方法によって製造される触媒系、及びオレフィンを重合又は共重合するためのかかる触媒系の使用を見出した。
【発明を実施するための形態】
【０００７】
可能な活性触媒成分は、α−オレフィンの重合において触媒として活性な任意の化合物である。これらの活性触媒化合物の例は、有機基を含み、所謂共触媒又は活性化化合物との反応後にオレフィン重合において活性な、周期律表第３〜１２族又はランタニド族の遷移金属化合物である。活性触媒化合物は、通常は、少なくとも１つの単座又は多座リガンドがσ又はπ結合を介して中心金属原子に結合している化合物である。
【０００８】
本方法は、前周期遷移金属化合物及び後周期遷移金属化合物を含む担持ハイブリッド触媒系の製造に特に適しており、これは特に好ましくは前周期遷移金属コンプレックスとしてメタロセン、特に好ましくはハフノセン又はジルコノセン、及び鉄を含む後周期遷移金属コンプレックス、特に好ましくは三座リガンドを有する鉄コンプレックスを含む触媒系の製造である。Chem. Rev. 2000, vol.100, No.4, 1169以降において、オレフィン重合に好適な後周期遷移金属コンプレックスに関する多数の例が記載されている。
【０００９】
本方法は、少なくとも１つのシクロペンタジエニルリガンドを有する有機遷移金属化合物に特に適している。このタイプの特に有用なコンプレックスは、式（Ｉ）：
【００１０】
【化１】
0005752043.tif 000002
【００１１】
（式中、置換基及び指数は以下の意味を有する：
ＭＩ１は、チタン、ジルコニウム、ハフニウム、バナジウム、ニオブ、タンタル、クロム、モリブデン、又はタングステン、或いは周期律表第３族及びランタニド族の元素であり；
ＸＩは、フッ素、塩素、臭素、ヨウ素、水素、Ｃ１〜Ｃ１０アルキル、５〜７員のシクロアルキル又はシクロアルケニル、Ｃ２〜Ｃ１０アルケニル、Ｃ６〜Ｃ２２アリール、アルキル部分に１〜１０個の炭素原子及びアリール部分に６〜２０個の炭素原子を有するアルキルアリール、−ＯＲＩ６又は−ＮＲＩ６ＲＩ７であるか、或いは２つの基ＸＩは置換又は非置換ジエンリガンド、特に１，３−ジエンリガンドを形成し、基ＸＩは同一か又は異なり、互いに結合してもよく、
ＥＩ１〜ＥＩ５は、それぞれ独立して、炭素、リン、及び窒素から選択され、但し１より多い基ＥＩ１〜ＥＩ５はリン又は窒素であり、好ましくはそれぞれのＥＩ１〜ＥＩ５は炭素であり；
ｗは、ＭＩ１の価数に応じて１、２、又は３であり、一般式（Ｉ）のコンプレックスが非荷電である値を有し；
ここで、ＲＩ１〜ＲＩ５は、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ２２アリール、アルキル部分に１〜１６個の炭素原子及びアリール部分に６〜２１個の炭素原子を有するアリールアルキル、ＮＲＩ８２、Ｎ（ＳｉＲＩ８３）２、ＯＲＩ８、ＯＳｉＲＩ８３、ＳｉＲＩ８３であり、ここで、有機基ＲＩ１〜ＲＩ５は、また、ハロゲンによって置換されていてもよく、及び／又は、２つの基ＲＩ１〜ＲＩ５、特に隣接する基は、また、結合して５、６、又は７員環を形成してもよく、及び／又は、２つの隣接する基ＲＩ１〜ＲＩ５は、結合して、Ｎ、Ｐ、Ｏ、及びＳからなる群からの少なくとも１つの原子を含む５、６、又は７員の複素環を形成してもよく；
ＲＩ６及びＲＩ７は、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリールであり、ここで、有機基ＲＩ６及びＲＩ７は、また、ハロゲンによって置換されていてもよく、及び／又は、２つの基ＲＩ６及びＲＩ７は、また、結合して、５、６、又は７員環を形成してもよく；
基ＲＩ８は、同一であっても異なっていてもよく、それぞれ、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリール、Ｃ１〜Ｃ１０アルコキシ、又はＣ６〜Ｃ１０アリールオキシであってよく、ここで、有機基ＲＩ８は、また、ハロゲンによって置換されていてもよく、及び／又は、２つの基ＲＩ８は、また、結合して、５、６、又は７員環を形成してもよく；
ＺＩ１は、ＸＩ、又は式：
【００１２】
【化２】
0005752043.tif 000003
【００１３】
であり；
ここで、基ＲＩ９〜ＲＩ１３は、それぞれ、互いに独立して、水素、Ｃ１〜Ｃ２２アルキル、置換基としてＣ１〜Ｃ１０アルキル基を有していてもよい５〜７員のシクロアルキル又はシクロアルケニル、Ｃ２〜Ｃ２２アルケニル、Ｃ６〜Ｃ２２アリール、アルキル部分に１〜１６個の炭素原子及びアリール部分に６〜２１個の炭素原子を有するアリールアルキル、ＲＩ１４−Ｃ（Ｏ）Ｏ、ＲＩ１４−Ｃ（Ｏ）ＮＲＩ１４、ＮＲＩ１４２、Ｎ（ＳｉＲＩ１４３）２、ＯＲＩ１４、ＯＳｉＲＩ１４３、ＳｉＲＩ１４３であり、ここで、有機基ＲＩ９〜ＲＩ１３は、また、ハロゲンによって置換されていてもよく、及び／又は、２つの基ＲＩ９〜ＲＩ１３、特に隣接する基は、また、結合して、５、６、又は７員環を形成してもよく、及び／又は、２つの隣接する基ＲＩ９〜ＲＩ１３は、結合して、Ｎ、Ｐ、Ｏ、及びＳからなる群からの少なくとも１つの原子を含む５、６、又は７員の複素環を形成してもよく；
基ＲＩ１４は、同一か又異なり、それぞれ、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリール、Ｃ１〜Ｃ１０アルコキシ、又はＣ６〜Ｃ１０アリールオキシであり、ここで、有機基ＲＩ１４は、また、ハロゲンによって置換されていてもよく、及び／又は、２つの基ＲＩ１４は、また、結合して、５、６、又は７員環を形成してもよく；
ＥＩ６〜ＥＩ１０は、それぞれ、それぞれ独立して炭素、リン、及び窒素から選択され、但し１より多いＥＩ６〜ＥＩ１０はリン又は窒素であり、好ましくはそれぞれのＥＩ６〜ＥＩ１０は炭素であり；
或いは基ＲＩ４及びＺＩ１は、一緒になって−ＲＩ１５ｖ−ＡＩ１−基を形成し；
ここで、ＲＩ１５は、
【００１４】
【化３】
0005752043.tif 000004
【００１５】
＝ＢＲＩ１６、＝ＢＮＲＩ１６ＲＩ１７、＝ＡｌＲＩ１６、−Ｇｅ−、−Ｓｎ−、−Ｏ−、−Ｓ−、＝ＳＯ、＝ＳＯ２、＝ＮＲＩ１６、＝ＣＯ、＝ＰＲＩ１６、又は＝Ｐ（Ｏ）ＲＩ１６であり；
ここで、ＲＩ１６〜ＲＩ２１は、同一か又は異なり、それぞれ、水素原子、ハロゲン原子、トリメチルシリル基、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリール、Ｃ１〜Ｃ１０アルコキシ、又はＣ６〜Ｃ１０アリールオキシであり、ここで、有機基ＲＩ１６〜ＲＩ２１は、また、ハロゲンによって置換されていてもよく、及び／又は、２つの基ＲＩ１６〜ＲＩ２１は、また、結合して、５、６、又は７員環を形成してもよく；
ＭＩ２〜ＭＩ４は、それぞれ、ケイ素、ゲルマニウム、又はスズ、好ましくはケイ素であり；
ＡＩ１は、−Ｏ−、−Ｓ−、＞ＮＲＩ２２、＞ＰＲＩ２２、＝Ｏ、＝Ｓ、＝ＮＲＩ２２、−Ｏ−ＲＩ２２、−ＮＲＩ２２２、−ＰＲＩ２２２、或いは、非置換、置換、又は縮合複素環系であり；
ここで、ＲＩ２２は、それぞれ、互いに独立して、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリール、又はＳｉ（ＲＩ２３）３であり、ここで、有機基ＲＩ２２は、また、ハロゲンによって置換されていてもよく、及び／又は、２つの基ＲＩ２２は、また、結合して、５、６、又は７員環を形成してもよく；
ＲＩ２３は、水素、Ｃ１〜Ｃ１０アルキル、５〜７員のシクロアルキル又はシクロアルケニル、Ｃ２〜Ｃ２２アルケニル、Ｃ６〜Ｃ２２アリール、アルキル部分に１〜１０個の炭素原子及びアリール部分に６〜２０個の炭素原子を有するアルキルアリールであり、ここで、有機基ＲＩ２３は、また、ハロゲンによって置換されていてもよく、及び／又は、２つの基ＲＩ２３は、また、結合して、５、６、又は７員環を形成してもよく；
ｖは、１であるか、又はＡＩ１が、非置換、置換又は縮合複素環系である場合には０であってもよく；
或いは、基ＲＩ４及びＲＩ１２は、一緒になって−ＲＩ１５−基を形成する）
のものである。
【００１６】
かかるコンプレックスはそれ自体公知の方法によって合成することができ、適当に置換された環式炭化水素アニオンを、チタン、ジルコニウム、ハフニウム、又はクロムのハロゲン化物と反応させることが好ましい。
【００１７】
ＡＩ１は、例えば橋架基ＲＩ１５と一緒に、アミン、エーテル、チオエーテル、又はホスフィンを形成してもよい。ＡＩ１は、また、環炭素に加えて、酸素、イオウ、窒素、及びリンからなる群からのヘテロ原子を含んでいてもよい、非置換、置換、又は縮合複素環式芳香環系であってもよい。炭素原子に加えて環原子として１〜４個の窒素原子及び／又はイオウ若しくは酸素原子を含んでいてもよい５員のヘテロアリール基の例は、２−フリル、２−チエニル、２−ピロリル、３−イソオキサゾリル、５−イソオキサゾリル、３−イソチアゾリル、５−イソチアゾリル、１−ピラゾリル、３−ピラゾリル、５−ピラゾリル、２−オキサゾリル、４−オキサゾリル、５−オキサゾリル、２−チアゾリル、４−チアゾリル、５−チアゾリル、２−イミダゾリル、４−イミダゾリル、５−イミダゾリル、１，２，４−オキサジアゾール−３−イル、１，２，４−オキサジアゾール−５−イル、１，３，４−オキサジアゾール−２−イル、及び１，２，４−トリアゾール−３−イルである。１〜４個の窒素原子及び／又はリン原子を含んでいてもよい６員のヘテロアリール基の例は、２−ピリジニル、２−ホスファベンゾイル、３−ピリダジニル、２−ピリミジニル、４−ピリミジニル、２−ピラジニル、１，３，５−トリアジン−２−イル及び１，２，４−トリアジン−３−イル、１，２，４−トリアジン−５−イル及び１，２，４−トリアジン−６−イルである。５員及び６員のヘテロアリール基は、また、Ｃ１〜Ｃ１０アルキル、Ｃ６〜Ｃ１０アリール、アルキル部分に１〜１０個の炭素原子及びアリール部分に６〜１０個の炭素原子を有するアルキルアリール、トリアルキルシリル、又はハロゲン、例えばフッ素、塩素、又は臭素によって置換されていてもよく、或いは、１以上の芳香族又はヘテロ芳香族基と縮合していてもよい。ベンゾ縮合５員ヘテロアリール基の例は、２−インドリル、７−インドリル、２−クマロニル、７−クマロニル、２−チオナフテニル、７−チオナフテニル、３−インダゾリル、７−インダゾリル、２−ベンズイミダゾリル、及び７−ベンズイミダゾリルである。ベンゾ縮合６員ヘテロアリール基の例は、２−キノリル、８−キノリル、３−シンノリル、８−シンノリル、１−フタラジル、２−キナゾリル、４−キナゾリル、８−キナゾリル、５−キノキサリル、４−アクリジル、１−フェナントリジル、及び１−フェナジルである。複素環の命名及び付番は、L. Fieser及びM. Fieser, Lehrbuch der organischen Chemie, 第3改訂版, Verlag Chemie, Weinheim 1957からとった。
【００１８】
一般式（Ｉ）における基ＸＩは、好ましくは同一であり、好ましくは、フッ素、塩素、臭素、Ｃ１〜Ｃ７アルキル又はアラルキル、特に塩素、メチル、又はベンジルである。
式（Ｉ）のこのタイプのコンプレックスは、また、シクロペンタジエニル又はヘテロシクロペンタジエニルと縮合複素環によって形成される少なくとも１つのリガンドを有する化合物も包含し、複素環は、好ましくは芳香族であり、好ましくは窒素及び／又はイオウを含む。かかる化合物は、例えばＷＯ−９８／２２４８６に記載されている。これらは、特に、ジメチルシランジイル（２−メチル−４−フェニルインデニル）（２，５−ジメチル−Ｎ−フェニル−４−アザペンタレン）ジルコニウムジクロリド、ジメチルシランジイルビス（２−メチル−４−フェニル−４−ヒドロアズレニル）ジルコニウムジクロリド、ジメチルシランジイルビス（２−エチル−４−フェニル−４−ヒドロアズレニル）ジルコニウムジクロリド、ビス（２，５−ジメチル−Ｎ−フェニル−４−アザペンタレン）ジルコニウムジクロリド、又は（インデニル）（２，５−ジメチル−Ｎ−フェニル−４−アザペンタレン）ジルコニウムジクロリドである。
【００１９】
一般式（Ｉ）のコンプレックスの中で、
【００２０】
【化４】
0005752043.tif 000005
【００２１】
（式中、ＭＩ１、ＸＩ、ｗ、ＲＩ１〜ＲＩ５、ＲＩ９〜ＲＩ１３、ＲＩ１５は、式（Ｉ）において定義するものである）
が好ましい。
【００２２】
式（Ｉａ）のコンプレックスの中で、
ＭＩ１が、ジルコニウム、ハフニウム、又はクロムであり；
ＸＩが、フッ素、塩素、Ｃ１〜Ｃ４アルキル、又はベンジルであるか、或いは２つの基ＸＩが置換又は非置換ブタジエンリガンドを形成し；
ｔが、クロムの場合には０、それ以外の場合には１又は２、好ましくは２であり；
ＲＩ１〜ＲＩ５が、それぞれ、水素、Ｃ１〜Ｃ８アルキル、Ｃ６〜Ｃ１０アリール、ＮＲＩ８２、ＯＳｉＲＩ８３、又はＳｉ（ＲＩ８）３であり；
ＲＩ９〜ＲＩ１３が、それぞれ、水素、Ｃ１〜Ｃ８アルキル若しくはＣ６〜Ｃ１０アリール、ＮＲＩ１４２、ＯＳｉＲＩ１４３、又はＳｉ（ＲＩ１４）３であり；
ＲＩ８及びＲＩ１４が、同一であっても異なっていてもよく、それぞれ、Ｃ１〜Ｃ１０アルキル、５〜７員のシクロアルキル又はシクロアルケニル、Ｃ６〜Ｃ２２アリール、Ｃ１〜Ｃ１０アルコキシ、又はＣ６〜Ｃ１０アリールオキシであってよく；
ここで、有機基ＲＩ８及びＲＩ１４は、また、ハロゲンによって置換されていてもよく、及び／又は２つの基ＲＩ８又はＲＩ１４は、また、結合して５、６、又は７員環を形成してもよく；
或いは、２つの基ＲＩ１〜ＲＩ５及び／又はＲＩ９〜ＲＩ１３は、Ｃ５環と一緒に、インデニル、フルオレニル、又は置換インデニル若しくはフルオレニル系を形成する；
ものが好ましい。
【００２３】
特に有用な式（Ｉａ）のコンプレックスは、シクロペンタジエニル基が同一であるものである。
特に有用な式（Ｉａ）のコンプレックスの例は、
ＭＩ１が、ハフニウムであり；
ＸＩが、フッ素、塩素、Ｃ１〜Ｃ４アルキル、又はベンジルであるか、或いは２つの基ＸＩが置換又は非置換ブタジエンリガンドを形成し；
ｔが、２であり；
ＲＩ１〜ＲＩ５が、同一か又は異なり、それぞれ、水素、Ｃ１〜Ｃ８アルキル、Ｃ６〜Ｃ１０アリールであり；
ＲＩ９〜ＲＩ１３が、同一か又は異なり、それぞれ、水素、Ｃ１〜Ｃ８アルキル、又はＣ６〜Ｃ１０アリールであり；
ＲＩ８及びＲＩ１４が、同一であっても異なっていてもよく、それぞれ、Ｃ１〜Ｃ１０アルキル、５〜７員のシクロアルキル又はシクロアルケニル、Ｃ６〜Ｃ２２アリール、Ｃ１〜Ｃ１０アルコキシ、又はＣ６〜Ｃ１０アリールオキシであってよく；
ここで、有機基ＲＩ８及びＲＩ１４は、また、ハロゲンによって置換されていてもよく、及び／又は２つの基ＲＩ８又はＲＩ１４は、また、結合して５、６、又は７員環を形成してもよく；
或いは、２つの基ＲＩ１〜ＲＩ５及び／又はＲＩ９〜ＲＩ１３は、Ｃ５環と一緒に、インデニル、フルオレニル、又は置換インデニル若しくはフルオレニル系を形成する；
ものである。
【００２４】
具体例は、ビス（シクロペンタジエニル）ハフニウムジクロリド、ビス（インデニル）ハフニウムジクロリド、ビス（フルオレニル）ハフニウムジクロリド、ビス（テトラヒドロインデニル）ハフニウムジクロリド、ビス（ペンタメチルシクロペンタジエニル）ハフニウムジクロリド、ビス（トリメチルシリルシクロペンタジエニル）ハフニウムジクロリド、ビス（トリメトキシシリルシクロペンタジエニル）ハフニウムジクロリド、ビス（エチルシクロペンタジエニル）ハフニウムジクロリド、ビス（イソブチルシクロペンタジエニル）ハフニウムジクロリド、ビス（３−ブテニルシクロペンタジエニル）ハフニウムジクロリド、ビス（メチルシクロペンタジエニル）ハフニウムジクロリド、ビス（１，３−ジ−ｔｅｒｔ−ブチルシクロペンタジエニル）ハフニウムジクロリド、ビス（トリフルオロメチルシクロペンタジエニル）ハフニウムジクロリド、ビス（ｔｅｒｔ−ブチルシクロペンタジエニル）ハフニウムジクロリド、ビス（ｎ−ブチルシクロペンタジエニル）ハフニウムジクロリド、ビス（フェニルシクロペンタジエニル）ハフニウムジクロリド、ビス（Ｎ，Ｎ−ジメチルアミノメチルシクロペンタジエニル）ハフニウムジクロリド、ビス（１，３−ジメチルシクロペンタジエニル）ハフニウムジクロリド、ビス（１−ｎ−ブチル−３−メチルシクロペンタジエニル）ハフニウムジクロリド、（シクロペンタジエニル）（メチルシクロペンタジエニル）ハフニウムジクロリド、（シクロペンタジエニル）（ｎ−ブチルシクロペンタジエニル）ハフニウムジクロリド、（メチルシクロペンタジエニル）（ｎ−ブチルシクロペンタジエニル）ハフニウムジクロリド、（シクロペンタジエニル）（１−メチル−３−ｎ−ブチルシクロペンタジエニル）ハフニウムジクロリド、ビス（テトラメチルシクロペンタジエニル）ハフニウムジクロリド、並びに対応するジメチルハフニウム化合物である。
【００２５】
式（Ｉａ）のコンプレックスの更に好ましい群は、
ＭＩ１が、ジルコニウムであり；
ＸＩが、フッ素、塩素、Ｃ１〜Ｃ４アルキル、又はベンジルであるか、或いは２つの基ＸＩが置換又は非置換ブタジエンリガンドを形成し；
ｔが、１又は２、好ましくは２であり；
ＲＩ１〜ＲＩ５が、それぞれ、水素、Ｃ１〜Ｃ８アルキル、Ｃ６〜Ｃ１０アリール、ＯＳｉＲＩ８３であり；
ＲＩ９〜ＲＩ１３が、それぞれ、水素、Ｃ１〜Ｃ８アルキル若しくはＣ６〜Ｃ１０アリール、ＯＳｉＲＩ１４３であり；
ＲＩ８及びＲＩ１４が、同一であっても異なっていてもよく、それぞれ、Ｃ１〜Ｃ１０アルキル、５〜７員のシクロアルキル又はシクロアルケニル、Ｃ６〜Ｃ１５アリール、Ｃ１〜Ｃ１０アルコキシ、又はＣ６〜Ｃ１０アリールオキシであってよく；
ここで、有機基ＲＩ８及びＲＩ１４は、また、ハロゲンによって置換されていてもよく、及び／又は２つの基ＲＩ８又はＲＩ１４は、また、結合して５、６、又は７員環を形成してもよく；
或いは、２つの基ＲＩ１〜ＲＩ５及び／又はＲＩ９〜ＲＩ１３は、Ｃ５環と一緒に、インデニル、フルオレニル、又は置換インデニル若しくはフルオレニル系を形成する；
ものである。
【００２６】
特に有用な式（Ｉｂ）のコンプレックスは、
ＲＩ１５が、
【００２７】
【化５】
0005752043.tif 000006
【００２８】
であり；
ＭＩ１が、チタン、ジルコニウム、又はハフニウム、特にジルコニウム又はハフニウムであり；
基ＸＩが、同一か又は異なり、それぞれ、塩素、Ｃ１〜Ｃ４アルキル、ベンジル、フェニル、又はＣ７〜Ｃ１５アルキルアリールオキシである；
ものである。
【００２９】
更に好ましい式（Ｉｂ）のコンプレックスは、ｒａｃ又は偽ｒａｃ形態の橋架ビスインデニルコンプレックスである。ここで、偽ｒａｃという用語は、コンプレックスの全ての他の置換基を無視した場合に２つのインデニルリガンドが互いに対してｒａｃ配置であるコンプレックスを指す。
【００３０】
特に有用なコンプレックス（Ｉｂ）の更なる例は、ジメチルシランジイルビス（シクロペンタジエニル）ジルコニウムジクロリド、ジメチルシランジイルビス（インデニル）ジルコニウムジクロリド、ジメチルシランジイルビス（テトラヒドロインデニル）ジルコニウムジクロリド、エチレンビス（シクロペンタジエニル）ジルコニウムジクロリド、エチレンビス（インデニル）ジルコニウムジクロリド、エチレンビス（テトラヒドロインデニル）ジルコニウムジクロリド、テトラメチルエチレン−９−フルオレニルシクロペンタジエニルジルコニウムジクロリド、ジメチルシランジイルビス（テトラメチルシクロペンタジエニル）ジルコニウムジクロリド、ジメチルシランジイルビス（３−トリメチルシリルシクロペンタジエニル）ジルコニウムジクロリド、ジメチルシランジイルビス（３−メチルシクロペンタジエニル）ジルコニウムジクロリド、ジメチルシランジイルビス（３−ｎ−ブチルシクロペンタジエニル）ジルコニウムジクロリド、ジメチルシランジイルビス（３−ｔｅｒｔ−ブチル−５−メチルシクロペンタジエニル）ジルコニウムジクロリド、ジメチルシランジイルビス（３−ｔｅｒｔ−ブチル−５−エチルシクロペンタジエニル）ジルコニウムジクロリド、ジメチルシランジイルビス（２−メチルインデニル）ジルコニウムジクロリド、ジメチルシランジイルビス（２−イソプロピルインデニル）ジルコニウムジクロリド、ジメチルシランジイルビス（２−ｔｅｒｔ−ブチルインデニル）ジルコニウムジクロリド、ジメチルシランジイルビス（３−メチル−５−メチルシクロペンタジエニル）ジルコニウムジクロリド、ジメチルシランジイルビス（３−エチル−５−イソプロピルシクロペンタジエニル）ジルコニウムジクロリド、ジメチルシランジイルビス（２−エチルインデニル）ジルコニウムジクロリド、ジメチルシランジイルビス（２−メチル−４，５−ベンズインデニル）ジルコニウムジクロリド、ジメチルシランジイルビス（２−エチル−４，５−ベンズインデニル）ジルコニウムジクロリド、メチルフェニルシランジイルビス（２−メチル−４，５−ベンズインデニル）ジルコニウムジクロリド、メチルフェニルシランジイルビス（２−エチル−４，５−ベンズインデニル）ジルコニウムジクロリド、ジフェニルシランジイルビス（２−メチル−４，５−ベンズインデニル）ジルコニウムジクロリド、ジフェニルシランジイルビス（２−エチル−４，５−ベンズインデニル）ジルコニウムジクロリド、ジフェニルシランジイルビス（２−メチルインデニル）ハフニウムジクロリド、ジメチルシランジイルビス（２−メチル−４−フェニルインデニル）ジルコニウムジクロリド、ジメチルシランジイルビス（２−エチル−４−フェニルインデニル）ジルコニウムジクロリド、ジメチルシランジイルビス（２−メチル−４−（１−ナフチル）インデニル）ジルコニウムジクロリド、ジメチルシランジイルビス（２−エチル−４−（１−ナフチル）インデニル）ジルコニウムジクロリド、ジメチルシランジイルビス（２−プロピル−４−（１−ナフチル）インデニル）ジルコニウムジクロリド、ジメチルシランジイルビス（２−ｉ−ブチル−４−（１−ナフチル）インデニル）ジルコニウムジクロリド、ジメチルシランジイルビス（２−プロピル−４−（９−フェナントリル）インデニル）ジルコニウムジクロリド、ジメチルシランジイルビス（２−メチル−４−イソプロピルインデニル）ジルコニウムジクロリド、ジメチルシランジイルビス（２，７−ジメチル）−４−イソプロピルインデニル）ジルコニウムジクロリド、ジメチルシランジイルビス（２−メチル−４，６−ジイソプロピルインデニル）ジルコニウムジクロリド、ジメチルシランジイルビス（２−メチル−４−［ｐ−トリフルオロメチルフェニル］インデニル）ジルコニウムジクロリド、ジメチルシランジイルビス（２−メチル−４−［３’，５’−ジメチルフェニル］インデニル）ジルコニウムジクロリド、ジメチルシランジイルビス（２−メチル−４−［４’−ｔｅｒｔ−ブチルフェニル］インデニル）ジルコニウムジクロリド、ジエチルシランジイルビス（２−メチル−４−［４’−ｔｅｒｔ−ブチルフェニル］インデニル）ジルコニウムジクロリド、ジメチルシランジイルビス（２−エチル−４−［４’−ｔｅｒｔ−ブチルフェニル］インデニル）ジルコニウムジクロリド、ジメチルシランジイルビス（２−プロピル−４−［４’−ｔｅｒｔ−ブチルフェニル］インデニル）ジルコニウムジクロリド、ジメチルシランジイルビス（２−イソプロピル−４−［４’−ｔｅｒｔ−ブチルフェニル］インデニル）ジルコニウムジクロリド、ジメチルシランジイルビス（２−ｎ−ブチル−４−［４’−ｔｅｒｔ−ブチルフェニル］インデニル）ジルコニウムジクロリド、ジメチルシランジイルビス（２−ヘキシル−４−［４’−ｔｅｒｔ−ブチルフェニル］インデニル）ジルコニウムジクロリド、ジメチルシランジイル（２−イソプロピル−４−フェニルインデニル）（２−メチル−４−フェニルインデニル）ジルコニウムジクロリド、ジメチルシランジイル（２−イソプロピル−４−（１−ナフチル）インデニル）（２−メチル−４−（１−ナフチル）インデニル）ジルコニウムジクロリド、ジメチルシランジイル（２−イソプロピル−４−［４’−ｔｅｒｔ−ブチルフェニル］インデニル）（２−メチル−４−［４’−ｔｅｒｔ−ブチルフェニル］インデニル）ジルコニウムジクロリド、ジメチルシランジイル（２−イソプロピル−４−［４’−ｔｅｒｔ−ブチルフェニル］インデニル）（２−エチル−４−［４’−ｔｅｒｔ−ブチルフェニル］インデニル）ジルコニウムジクロリド、ジメチルシランジイル（２−イソプロピル−４−［４’−ｔｅｒｔ−ブチルフェニル］インデニル）（２−メチル−４−［３’，５’−ビス−ｔｅｒｔ−ブチルフェニル］インデニル）ジルコニウムジクロリド、ジメチルシランジイル（２−イソプロピル−４−［４’−ｔｅｒｔ−ブチルフェニル］インデニル）（２−メチル−４−［１’−ナフチル］インデニル）ジルコニウムジクロリド、及びエチレン（２−イソプロピル−４−［４’−ｔｅｒｔ−ブチルフェニル］インデニル）（２−メチル−４−［４’−ｔｅｒｔ−ブチルフェニル］インデニル）ジルコニウムジクロリド、並びに、対応するジメチルジルコニウム、モノクロロモノ（アルキルアリールオキシ）ジルコニウム、及びジ（アルキルアリールオキシ）ジルコニウム化合物である。コンプレックスは好ましくはｒａｃ形態で用いる。
【００３１】
かかる系の製造は、例えばＷＯ−９７／２８１７０−Ａ１において開示されている。
かかるコンプレックスはそれ自体公知の方法によって合成することができ、適当に置換されている環式炭化水素アニオンと、チタン、ジルコニウム、ハフニウム、バナジウム、ニオブ、タンタル、又はクロムのハロゲン化物との反応が好ましい。適当な製造法の例は、とりわけJournal of Organometallic Chemistry, 369 (1989), 359-370に記載されている。
【００３２】
一般式（ＩＩ）：
【００３３】
【化６】
0005752043.tif 000007
【００３４】
（式中、変数は以下の意味を有する；
Ａは、互いに独立して、
【００３５】
【化７】
0005752043.tif 000008
【００３６】
を表し；
ＲＩＩ１〜ＲＩＩ３は、互いに独立して、水素、Ｃ１〜Ｃ２２アルキル、Ｃ２〜Ｃ２２アルケニル、Ｃ６〜Ｃ２２アリール、ＮＲＩＩ９２、ＯＲＩＩ９、ハロゲン、ＳｉＲＩＩ８３、或いはＮ、Ｐ、Ｏ、又はＳからなる群からの少なくとも１つの原子を含む５、６、又は７員の複素環を表し、ここで、有機基ＲＩＩ１〜ＲＩＩ３は、場合によってはハロゲン基、Ｃ１〜Ｃ１０アルキル基、Ｃ２〜Ｃ２０アルケニル基、Ｃ６〜Ｃ２０アリール基、ＮＲＩＩ９２、ＯＲＩＩ９、又はＳｉＲＩＩ８３によって置換されており、及び／又は、２つの基ＲＩＩ１〜ＲＩＩ３は、互いに結合して、５、６、又は７員環を形成し、及び／又は、２つの基ＲＩＩ１〜ＲＩＩ３は、互いに結合して、Ｎ、Ｐ、Ｏ、又はＳからなる群からの少なくとも１つの原子を含む５、６、又は７員の複素環を形成し；
ＲＩＩ４、ＲＩＩ５は、互いに独立して、水素、Ｃ１〜Ｃ２０アルキル、Ｃ２〜Ｃ２０アルケニル、Ｃ６〜Ｃ２０アリール、又はＳｉＲＩＩ８３を表し、ここで、有機基ＲＩＩ４、ＲＩＩ５は、場合によってはハロゲン基、Ｃ１〜Ｃ１０アルキル基、Ｃ２〜Ｃ２０アルケニル基、又はＣ６〜Ｃ２０アリール基によって置換されており、或いは２つの基ＲＩＩ４、ＲＩＩ５は、互いに結合して５又は６員の炭素環を形成し；
ＲＩＩ６、ＲＩＩ７は、互いに独立して、水素、Ｃ１〜Ｃ２０アルキル、Ｃ２〜Ｃ２０アルケニル、Ｃ６〜Ｃ２０アリール、又はＳｉＲＩＩ８３を表し、ここで、有機基ＲＩＩ６、ＲＩＩ７は、場合によってはハロゲン基、Ｃ１〜Ｃ１０アルキル基、Ｃ２〜Ｃ２０アルケニル基、又はＣ６〜Ｃ２０アリール基によって置換されており、或いは２つの基ＲＩＩ６、ＲＩＩ７は、互いに結合して５又は６員の炭素環を形成し；
ＲＩＩ８は、互いに独立して、水素、Ｃ１〜Ｃ２２アルキル、Ｃ２〜Ｃ２２アルケニル、Ｃ６〜Ｃ２２アリール、アルキル基中に１〜１０個の炭素原子及びアリール基中に６〜２０個の炭素原子を有するアリールアルキルを表し、
ＲＩＩ９は、互いに独立して、水素、Ｃ１〜Ｃ２２アルキル、Ｃ２〜Ｃ２２アルケニル、Ｃ６〜Ｃ２２アリール、又はＳｉＲＩＩ８３を表し、ここで、有機基ＲＩＩ９は、場合によってはハロゲン基、Ｃ１〜Ｃ１０アルキル基、Ｃ２〜Ｃ２０アルケニル基、又はＣ６〜Ｃ２０アリール基によって置換されており、或いは２つの基ＲＩＩ９は、互いに結合して５又は６員環を形成し；
ＥＩＩ１〜ＥＩＩ３は、互いに独立して、炭素又は窒素を表し；
ｕは、互いに独立して、それぞれの基が窒素に結合している場合には０、それぞれの基が炭素に結合している場合には１であり；
ＸＩＩは、互いに独立して、フッ素、塩素、臭素、ヨウ素、水素、Ｃ１〜Ｃ１０アルキル、Ｃ２〜Ｃ１０アルケニル、Ｃ６〜Ｃ２０アリール、ＮＲＩＩ１０２、ＯＲＩＩ１０、ＳＲＩＩ１０、ＳＯ３ＲＩＩ１０、ＯＣ（Ｏ）ＲＩＩ１０、ＣＮ、ＳＣＮ、β−ジケトネート、ＣＯ、ＢＦ４−、ＰＦ６−、或いは嵩高な非配位アニオンであり、ここで有機基ＸＩＩは、場合によってはハロゲン基、Ｃ１〜Ｃ１０アルキル基、Ｃ２〜Ｃ２０アルケニル基、又はＣ６〜Ｃ２０アリール基によって置換されており、基ＸＩＩは場合によっては互いに結合しており；
ＲＩＩ１０は、互いに独立して、水素、Ｃ１〜Ｃ２２アルキル、Ｃ２〜Ｃ２２アルケニル、Ｃ６〜Ｃ２２アリール、又はＳｉＲＩＩ１１３を表し、ここで、有機基ＲＩＩ１０は、場合によってはハロゲン基、Ｃ１〜Ｃ１０アルキル基、Ｃ２〜Ｃ２０アルケニル基、又はＣ６〜Ｃ２０アリール基によって置換されており；
ＲＩＩ１１は、互いに独立して、水素、Ｃ１〜Ｃ２０アルキル、Ｃ２〜Ｃ２０アルケニル、Ｃ６〜Ｃ２０アリールを表し、ここで、有機基ＲＩＩ１１は、場合によってはハロゲン基、Ｃ１〜Ｃ１０アルキル基、Ｃ２〜Ｃ２０アルケニル基、又はＣ６〜Ｃ２０アリール基によって置換されており；
ｓは、１、２、３、又は４であり；
ＤＩＩは、中性ドナーであり；
ｔは、０〜４である）
の後周期遷移金属コンプレックスが第２の活性触媒成分として好適である。
【００３７】
３つの原子ＥＩＩ１〜ＥＩＩ３は、それぞれ好ましくは炭素である。
置換基ＲＩＩ１〜ＲＩＩ３は広範囲に変化してよい。可能な炭素有機置換基ＲＩＩ１〜ＲＩＩ３は、例えば以下のものである：線状又は分岐であってよいＣ１〜Ｃ２２アルキル、例えばメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ｎ−ノニル、ｎ−デシル、又はｎ−ドデシル；置換基としてＣ１〜Ｃ１０アルキル基及び／又はＣ６〜Ｃ１０アリール基を有していてもよい５〜７員のシクロアルキル、例えば、シクロプロピル、シクロブチル、シクロペンチル、シクロヘキシル、シクロヘプチル、シクロオクチル、シクロノニル、又はシクロドデシル；線状、環式、又は分岐であってよく、二重結合が内部であっても又は末端であってもよいＣ２〜Ｃ２２アルケニル、例えば、ビニル、１−アリル、２−アリル、３−アリル、ブテニル、ペンテニル、ヘキセニル、シクロペンテニル、シクロヘキセニル、シクロオクテニル、又はシクロオクタジエニル；更なるアルキル基によって置換されていてもよいＣ６〜Ｃ２２アリール、例えば、フェニル、ナフチル、ビフェニル、アントラニル、ｏ−、ｍ−、ｐ−メチルフェニル、２，３−、２，４−、２，５−、又は２，６−ジメチルフェニル、２，３，４−、２，３，５−、２，３，６−、２，４，５−、２，４，６−、又は３，４，５−トリメチルフェニル；或いは、更なるアルキル基によって置換されていてもよいアリールアルキル、例えば、ベンジル、ｏ−、ｍ−、ｐ−メチルベンジル、１−又は２−フェニルエチル；ここで、２つの隣接基ＲＩＩ１〜ＲＩＩ３は、場合によっては結合して、５、６、又は７員の炭素環、或いはＮ、Ｐ、Ｏ、及びＳからなる群からの少なくとも１つの原子を含む５、６、又は７員の複素環を形成し、及び／又は、有機基ＲＩＩ１〜ＲＩＩ３は、非置換か、或いはフッ素、塩素、又は臭素のようなハロゲンによって置換されている。更に、ＲＩＩ１〜ＲＩＩ３は、また、アミノ：ＮＲＩＩ９２又はＮ（ＳｉＲＩＩ８３）２、アルコキシ又はアリールオキシ：ＯＲＩＩ９、例えばジメチルアミノ、Ｎ−ピロリジニル、ピコリニル、メトキシ、エトキシ、又はイソプロポキシ、或いはフッ素、塩素、又は臭素のようなハロゲンであってもよい。
【００３８】
好ましい基ＲＩＩ１〜ＲＩＩ３は、水素、メチル、トリフルオロメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ビニル、アリル、ベンジル、フェニル、ｏ−ジアルキル−又は−ジクロロ−置換フェニル、トリアルキル−又はトリクロロ−置換フェニル、ナフチル、ビフェニル、及びアントラニルである。特に好ましい有機ケイ素置換基は、アルキル基中に１〜１０個の炭素原子を有するトリアルキルシリル基、特にトリメチルシリル基である。
【００３９】
置換基ＲＩＩ４〜ＲＩＩ７も、広範囲に変化してよい。可能な炭素有機置換基ＲＩＩ４〜ＲＩＩ７は、例えば以下のものである：線状又は分岐であるＣ１〜Ｃ２２アルキル、例えばメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ｎ−ノニル、ｎ−デシル、又はｎ−ドデシル；置換基としてＣ１〜Ｃ１０アルキル基及び／又はＣ６〜Ｃ１０アリール基を有していてもよい５〜７員のシクロアルキル、例えば、シクロプロピル、シクロブチル、シクロペンチル、シクロヘキシル、シクロヘプチル、シクロオクチル、シクロノニル、又はシクロドデシル；線状、環式、又は分岐であり、二重結合が内部であっても又は末端であってもよいＣ２〜Ｃ２２アルケニル、例えば、ビニル、１−アリル、２−アリル、３−アリル、ブテニル、ペンテニル、ヘキセニル、シクロペンテニル、シクロヘキセニル、シクロオクテニル、又はシクロオクタジエニル；更なるアルキル基によって置換されていてもよいＣ６〜Ｃ２２アリール、例えば、フェニル、ナフチル、ビフェニル、アントラニル、ｏ−、ｍ−、ｐ−メチルフェニル、２，３−、２，４−、２，５−、又は２，６−ジメチルフェニル、２，３，４−、２，３，５−、２，３，６−、２，４，５−、２，４，６−、又は３，４，５−トリメチルフェニル；或いは、更なるアルキル基によって置換されていてもよいアリールアルキル、例えば、ベンジル、ｏ−、ｍ−、ｐ−メチルベンジル、１−又は２−エチルフェニル；ここで、２つのジェミナルな基ＲＩＩ４〜ＲＩＩ７は、場合によっては結合して、５、６、又は７員の炭素環、及び／又はＮ、Ｐ、Ｏ、及びＳからなる群からの少なくとも１つの原子を含む５、６、又は７員の複素環を形成し、及び／又は、有機基ＲＩＩ４〜ＲＩＩ７は、非置換か、或いはフッ素、塩素、又は臭素のようなハロゲンによって置換されている。更に、ＲＩＩ４〜ＲＩＩ７は、アミノ：ＮＲＩＩ９２又はＮ（ＳｉＲＩＩ８３）２、例えば、ジメチルアミノ、Ｎ−ピロリジニル、又はピコリニルであってよい。有機ケイ素置換基：ＳｉＲＩＩ８３中の可能な基ＲＩＩ８は、ＲＩＩ１〜ＲＩＩ３に関して上記したものと同じ炭素有機基であり、ここで、２つのＲＩＩ１９は、また、結合して５又は６員環を形成してもよく、例えば、トリメチルシリル、トリエチルシリル、ブチルジメチルシリル、トリブチルシリル、トリ−ｔｅｒｔ−ブチルシリル、トリアリルシリル、トリフェニルシリル、又はジメチルフェニルシリルである。これらのＳｉＲＩＩ１９３基は、また、窒素を介してそれらを有する炭素と結合していてもよい。
【００４０】
好ましい基ＲＩＩ４〜ＲＩＩ７は、水素、メチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ベンジル、フェニル、ｏ−ジアルキル−又はジクロロ−置換フェニル、トリアルキル−又はトリクロロ−置換フェニル、ナフチル、ビフェニル、及びアントラニルである。また、アミド置換基：ＮＲＩＩ９２、特に、ジメチルアミド、Ｎ−エチルメチルアミド、ジエチルアミド、Ｎ−メチルプロピルアミド、Ｎ−メチルイソプロピルアミド、Ｎ−エチルイソプロピルアミド、ジプロピルアミド、ジイソプロピルアミド、Ｎ−メチルブチルアミド、Ｎ−エチルブチルアミド、Ｎ−メチル−ｔｅｒｔ−ブチルアミド、Ｎ−ｔｅｒｔ−ブチルイソプロピルアミド、ジブチルアミド、ジ−ｓｅｃ−ブチルアミド、ジイソブチルアミド、ｔｅｒｔ−アミル−ｔｅｒｔ−ブチルアミド、ジペンチルアミド、Ｎ−メチルヘキシルアミド、ジヘキシルアミド、ｔｅｒｔ−アミル−ｔｅｒｔ−オクチルアミド、ジオクチルアミド、ビス（２−エチルヘキシル）アミド、ジデシルアミド、Ｎ−メチルオクタデシルアミド、Ｎ−メチルシクロヘキシルアミド、Ｎ−エチルシクロヘキシルアミド、Ｎ−イソプロピルシクロヘキシルアミド、Ｎ−ｔｅｒｔ−ブチルシクロヘキシルアミド、ジシクロヘキシルアミド、ピロリジン、ピペリジン、ヘキサメチレンイミン、デカヒドロキノリン、ジフェニルアミン、Ｎ−メチルアニリド、又はＮ−エチルアニリドのような第２級アミドも好ましい。
【００４１】
基ＲＩＩ９を変化させることによって、例えば溶解度のような物理特性を精細に調節することができる。可能な炭素有機置換基ＲＩＩ９は、例えば以下のものである。線状又は分岐であってよいＣ１〜Ｃ２０アルキル、例えばメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ｎ−ノニル、ｎ−デシル、又はｎ−ドデシル；置換基としてＣ６〜Ｃ１０アリール基を有していてもよい５〜７員のシクロアルキル、例えば、シクロプロピル、シクロブチル、シクロペンチル、シクロヘキシル、シクロヘプチル、シクロオクチル、シクロノニル、又はシクロドデシル；線状、環式、又は分岐であってよく、二重結合が内部であっても又は末端であってもよいＣ２〜Ｃ２０アルケニル、例えば、ビニル、１−アリル、２−アリル、３−アリル、ブテニル、ペンテニル、ヘキセニル、シクロペンテニル、シクロヘキセニル、シクロオクテニル、又はシクロオクタジエニル；更なるアルキル基及び／又はＮ−若しくはＯ−含有基によって置換されていてもよいＣ６〜Ｃ２０アリール、例えば、フェニル、ナフチル、ビフェニル、アントラニル、ｏ−、ｍ−、ｐ−メチルフェニル、２，３−、２，４−、２，５−、又は２，６−ジメチルフェニル、２，３，４−、２，３，５−、２，３，６−、２，４，５−、２，４，６−、又は３，４，５−トリメチルフェニル、２−メトキシフェニル、２−Ｎ，Ｎ−ジメチルアミノフェニル；或いは、更なるアルキル基によって置換されていてもよいアリールアルキル、例えば、ベンジル、ｏ−、ｍ−、ｐ−メチルベンジル、１−又は２−エチルフェニル；ここで、２つの基ＲＩＩ９は、また、結合して、５又は６員環を形成してもよく、及び、有機基ＲＩ９は、また、フッ素、塩素、又は臭素のようなハロゲンによって置換されていてもよい。有機ケイ素置換基ＳｉＲＩＩ８３中の可能な基ＲＩＩ８は、ＲＩＩ９に関して上記したものと同じ基であり、ここで、２つの基ＲＩＩ８は、また、結合して、５又は６員環を形成してもよく、例えば、トリメチルシリル、トリエチルシリル、ブチルジメチルシリル、トリブチルシリル、トリアリルシリル、トリフェニルシリル、又はジメチルフェニルシリルである。基ＲＩＩ９として、メチル、エチル、ｎ−プロピル、ｎ−ブチル、ｔｅｒｔ−ブチル、ｎ−ペンチル、ｎ−ヘキシル、ｎ−ヘプチル、ｎ−オクチルのようなＣ１〜Ｃ１０アルキル、並びに、ビニル、アリル、ベンジル、及びフェニルを用いることが好ましい。
【００４２】
リガンドＸＩＩは、例えば、鉄コンプレックスの合成のために用いる適当な出発金属化合物の選択に由来するが、その後に変化させることもできる。可能なリガンドＸＩＩは、特に、フッ素、塩素、臭素、又はヨウ素のようなハロゲン、特に塩素である。また、メチル、エチル、プロピル、ブチルのようなアルキル基、ビニル、アリル、フェニル、又はベンジルも、用いることのできるリガンドＸＩＩである。更なるリガンドＸＩＩとしては、純粋に例示の目的で且つ全く排他的ではなく、トリフルオロアセテート、ＢＦ４−、ＰＦ６−、及び、弱配位又は非配位アニオン（例えば、S. Strauss, Chem. Rev., 1993, 93, 927〜942を参照）、例えばＢ（Ｃ６Ｆ５）４−に言及することができる。また、アミド、アルコキシド、スルホネート、カルボキシレート、及びβ−ジケトネートも、特に有用なリガンドＸＩＩである。これらの置換リガンドＸＩＩの幾つかは、安価で容易に入手できる出発物質から得ることができるので、特に好ましく用いられる。而して、特に好ましい態様は、ＸＩＩが、ジメチルアミド、メトキシド、エトキシド、イソプロポキシド、フェノキシド、ナフトキシド、トリフレート、ｐ−トルエンスルホネート、アセテート、又はアセチルアセトネートであるものである。
【００４３】
リガンドＸＩＩの数は鉄の酸化状態によって定まる。したがって、数値ｓは包括的な表現では与えることができない。触媒活性コンプレックス中の鉄の酸化状態は、当業者に通常的に知られている。しかしながら、その酸化状態が活性触媒のものに一致しないコンプレックスを用いることも可能である。かかるコンプレックスは、次に、好適な活性化剤を用いて適当に還元又は酸化することができる。＋３又は＋２の酸化状態の鉄コンプレックスを用いることが好ましい。
【００４４】
ＤＩＩは、非荷電のドナー、特に非荷電のルイス塩基又はルイス酸、例えば、アミン、アルコール、エーテル、ケトン、アルデヒド、エステル、スルフィド、又はホスフィンであり、これは、鉄中心に結合していてもよく、或いは鉄コンプレックスの製造からの残留溶媒として残存していてもよい。
【００４５】
リガンドＤＩＩの数ｔは０〜４であってよく、しばしば、その中で鉄コンプレックスを製造する溶媒、及び得られたコンプレックスを乾燥する時間によって定まり、したがって、０．５又は１．５のような非整数であってもよい。特に、ｔは、０、１〜２である。
【００４６】
好ましくは、鉄触媒は式（ＩＩａ）：
【００４７】
【化８】
0005752043.tif 000009
【００４８】
（式中、変数は以下の意味を有する：
ＲＩＩ１、ＲＩＩ２、ＲＩＩ３、ＲＩＩ８、ＲＩＩ９、ＸＩＩ、ＤＩＩ、ｓ、及びｔは、式（ＩＩ）に関して定義した通りであり；
ＲＩＩ４は、互いに独立して、水素、Ｃ１〜Ｃ２０アルキル、Ｃ２〜Ｃ２０アルケニル、Ｃ６〜Ｃ２０アリール、アルキル基中に１〜１０個の炭素原子及びアリール基中に６〜２０個の炭素原子を有するアリールアルキル、又はＳｉＲＩＩ８３を表し、ここで、有機基ＲＩＩ４は、また、ハロゲンによって置換されていてもよく；
ＲＩＩ１２〜ＲＩＩ１６は、互いに独立して、水素、Ｃ１〜Ｃ２２アルキル、Ｃ２〜Ｃ２２アルケニル、Ｃ６〜Ｃ２２アリール、アルキル基中に１〜１０個の炭素原子及びアリール基中に６〜２０個の炭素原子を有するアリールアルキル、ＮＲＩＩ９２、ＯＲＩＩ９、ハロゲン、ＳｉＲＩＩ８３、或いは、Ｎ、Ｐ、Ｏ、又はＳからなる群からの少なくとも１つの原子を含む５、６、又は７員の複素環を表し、ここで、有機基ＲＩＩ１２〜ＲＩＩ１６は、非置換か、或いはハロゲン、ＮＲＩＩ９２、ＯＲＩＩ９、又はＳｉＲＩＩ８３によって置換されており、或いは２つの基ＲＩＩ１２〜ＲＩＩ１６は、互いに結合して５、６、又は７員環を形成し、或いは２つの基ＲＩＩ１２〜ＲＩＩ１６は、互いに結合して、Ｎ、Ｐ、Ｏ、又はＳからなる群からの少なくとも１つの原子を含む５、６、又は７員の複素環を形成し、ここで基ＲＩＩ１２〜ＲＩＩ１６の少なくとも１つは、塩素、臭素、ヨウ素、ＣＦ３、又はＯＲＩＩ９からなる群から選択される）
のものである。
【００４９】
置換基ＲＩＩ４は広範囲に変化してよい。可能な炭素有機置換基ＲＩＩ４は、例えば以下のものである：水素；線状又は分岐であってよいＣ１〜Ｃ２２アルキル、例えばメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ｎ−ノニル、ｎ−デシル、又はｎ−ドデシル；非置換であるか、或いは置換基としてＣ１〜Ｃ１０アルキル基及び／又はＣ６〜Ｃ１０アリール基を有する５〜７員のシクロアルキル、例えば、シクロプロピル、シクロブチル、シクロペンチル、シクロヘキシル、シクロヘプチル、シクロオクチル、シクロノニル、又はシクロドデシル；線状、環式、又は分岐であり、二重結合が内部又は末端であるＣ２〜Ｃ２２アルケニル、例えば、ビニル、１−アリル、２−アリル、３−アリル、ブテニル、ペンテニル、ヘキセニル、シクロペンテニル、シクロヘキセニル、シクロオクテニル、又はシクロオクタジエニル；更なるアルキル基によって置換されていてもよいＣ６〜Ｃ２２アリール、例えば、フェニル、ナフチル、ビフェニル、アントラニル、ｏ−、ｍ−、ｐ−メチルフェニル、２，３−、２，４−、２，５−、又は２，６−ジメチルフェニル、２，３，４−、２，３，５−、２，３，６−、２，４，５−、２，４，６−、又は３，４，５−トリメチルフェニル；或いは、更なるアルキル基によって置換されていてもよいアリールアルキル、例えば、ベンジル、ｏ−、ｍ−、ｐ−メチルベンジル、１−又は２−エチルフェニル；ここで、有機基ＲＩＩ４は、非置換か、或いはフッ素、塩素、又は臭素のようなハロゲンによって置換されている。更に、ＲＩＩ４は、アミノ：ＮＲＩＩ９２又はＮ（ＳｉＲＩＩ８３）２、例えばジメチルアミノ、Ｎ−ピロリジニル、又はピコリニルであってもよい。有機ケイ素置換基：ＳｉＲＩＩ８３中の可能な基ＲＩＩ８は、式（ＩＩ）におけるＲＩＩ１〜ＲＩＩ３に関して上記したものと同じ炭素有機基であり、ここで、２つの基ＲＩＩ１９は、また、結合して５又は６員環を形成してもよく、例えば、トリメチルシリル、トリエチルシリル、ブチルジメチルシリル、トリブチルシリル、トリ−ｔｅｒｔ−ブチルシリル、トリアリルシリル、トリフェニルシリル、又はジメチルフェニルシリルである。これらのＳｉＲＩＩ１９３基は、また、窒素を介してそれらを有する炭素と結合していてもよい。
【００５０】
好ましい基ＲＩＩ４は、水素、メチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、又はベンジル、特に水素又はメチルである。
【００５１】
置換基ＲＩＩ１２〜ＲＩＩ１６は広範囲に変化してよい。可能な炭素有機置換基ＲＩＩ１２〜ＲＩＩ１６は、例えば以下のものである：線状又は分岐であってよいＣ１〜Ｃ２２アルキル、例えばメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ｎ−ノニル、ｎ−デシル、又はｎ−ドデシル；置換基としてＣ１〜Ｃ１０アルキル基及び／又はＣ６〜Ｃ１０アリール基を有していてもよい５〜７員のシクロアルキル、例えば、シクロプロピル、シクロブチル、シクロペンチル、シクロヘキシル、シクロヘプチル、シクロオクチル、シクロノニル、又はシクロドデシル；線状、環式、又は分岐であってよく、二重結合が内部であっても又は末端であってもよいＣ２〜Ｃ２２アルケニル、例えば、ビニル、１−アリル、２−アリル、３−アリル、ブテニル、ペンテニル、ヘキセニル、シクロペンテニル、シクロヘキセニル、シクロオクテニル、又はシクロオクタジエニル；更なるアルキル基によって置換されていてもよいＣ６〜Ｃ２２アリール、例えば、フェニル、ナフチル、ビフェニル、アントラニル、ｏ−、ｍ−、ｐ−メチルフェニル、２，３−、２，４−、２，５−、又は２，６−ジメチルフェニル、２，３，４−、２，３，５−、２，３，６−、２，４，５−、２，４，６−、又は３，４，５−トリメチルフェニル；或いは、更なるアルキル基によって置換されていてもよいアリールアルキル、例えば、ベンジル、ｏ−、ｍ−、ｐ−メチルベンジル、１−又は２−エチルフェニル；ここで、２つの隣接する基ＲＩＩ１２〜ＲＩＩ１６は、場合によっては結合して５、６、又は７員環、及び／又はＮ、Ｐ、Ｏ、及びＳからなる群からの少なくとも１つの原子を含む５、６、又は７員の複素環を形成し、及び／又は有機基ＲＩＩ１２〜ＲＩＩ１６は、非置換か、或いはフッ素、塩素、又は臭素のようなハロゲンによって置換されている。更に、ＲＩＩ１２〜ＲＩＩ１６は、また、アミノ：ＮＲＩＩ９２又はＮ（ＳｉＲＩＩ８３）２、アルコキシ又はアリールオキシ：ＯＲＩＩ９、例えばジメチルアミノ、Ｎ−ピロリジニル、ピコリニル、メトキシ、エトキシ、又はイソプロポキシ、或いはフッ素、塩素、又は臭素のようなハロゲンであってもよい。有機ケイ素置換基：ＳｉＲＩＩ８３中の可能な基ＲＩＩ８は、式（ＩＩ）における上記に記載のものと同じ炭素有機基である。
【００５２】
好ましい基ＲＩＩ１２、ＲＩＩ１６は、メチル、トリフルオロメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ビニル、アリル、ベンジル、フェニル、フッ素、塩素、及び臭素である。特に、ＲＩＩ１２は、それぞれ、ハロゲンによって置換されていてもよいＣ１〜Ｃ２２アルキル、特にハロゲンによって置換されていてもよいＣ１〜Ｃ２２−ｎ−アルキル、例えば、メチル、トリフルオロメチル、エチル、ｎ−プロピル、ｎ−ブチル、ｎ−ペンチル、ｎ−ヘキシル、ｎ−ヘプチル、ｎ−オクチル、ビニル、或いはフッ素、塩素、又は臭素のようなハロゲンであり、ＲＩＩ１６は、それぞれフッ素、塩素、又は臭素のようなハロゲンである。ＲＩＩ１２がそれぞれ、ハロゲンによって置換されていてもよいＣ１〜Ｃ２２アルキル、特にハロゲンによって置換されていてもよいＣ１〜Ｃ２２−ｎ−アルキル、例えばメチル、トリフルオロメチル、エチル、ｎ−プロピル、ｎ−ブチル、ｎ−ペンチル、ｎ−ヘキシル、ｎ−ヘプチル、ｎ−オクチル、ビニルであり、ＲＩＩ１６がそれぞれフッ素、塩素、又は臭素のようなハロゲンであることが特に好ましい。
【００５３】
好ましい基ＲＩＩ１３〜ＲＩＩ１５は、水素、メチル、トリフルオロメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ビニル、アリル、ベンジル、フェニル、フッ素、塩素、及び臭素、特に水素である。ＲＩＩ１４が、それぞれメチル、トリフルオロメチル、エチル、ｎ−プロピル、イソプロピル、ｎ−ブチル、イソブチル、ｔｅｒｔ−ブチル、ｎ−ペンチル、ｎ−ヘキシル、ｎ−ヘプチル、ｎ−オクチル、ビニル、アリル、ベンジル、フェニル、フッ素、塩素、又は臭素であり、ＲＩＩ１３及びＲＩＩ１５がそれぞれ水素であることが特に好ましい。
【００５４】
最も好ましい態様においては、基ＲＩＩ１３及びＲＩＩ１５は同一であり、ＲＩＩ１２は同一であり、ＲＩＩ１４は同一であり、ＲＩＩ１６は同一である。
共触媒として好適な化合物は、遷移金属コンプレックスと反応してそれらを触媒的に活性か又はより活性の化合物に転化させることができる活性化化合物である。かかる活性化化合物は、例えば、アルミノキサン、非荷電の強ルイス酸、ルイス酸カチオンを有するイオン性化合物、又はカチオンとしてブレンステッド酸を含むイオン性化合物である。少なくとも２種類の活性触媒化合物の両方を活性化するためには、同じ種類の共触媒を用いることができ、或いは異なる複数の共触媒を用いることができる。メタロセン及び三座鉄コンプレックスの場合には、アルミノキサンが特に好ましい。
【００５５】
特に有用なアルミノキサンは、一般式（ＩＩＩ）又は（ＩＶ）
【００５６】
【化９】
0005752043.tif 000010
【００５７】
（式中、Ｒ１Ｂ〜Ｒ４Ｂは、それぞれ、互いに独立して、Ｃ１〜Ｃ６アルキル基、好ましくはメチル、エチル、ブチル、又はイソブチル基であり、ｌは、１〜４０、好ましくは４〜２５の整数である）
の開鎖又は環式アルミノキサン化合物である。
【００５８】
特に有用なアルミノキサン化合物はメチルアルミノキサン（ＭＡＯ）である。
更に、炭化水素基の幾つかが水素原子、又はアルコキシ、アリールオキシ、シロキシ、若しくはアミド基によって置換されている変性アルミノキサンを、活性化化合物として式（ＩＩＩ）又は（ＩＶ）のアルミノキサン化合物に代えて用いることもできる。
【００５９】
ボラン類及びボロキシン類、例えばトリアルキルボラン、トリアリールボラン、又はトリメチルボロキシンは、活性化化合物として特に有用である。少なくとも２つのペルフッ素化アリール基を有するボラン類を用いることが特に好ましい。より好ましくは、トリフェニルボラン、トリス（４−フルオロフェニル）ボラン、トリス（３，５−ジフルオロフェニル）ボラン、トリス（４−フルオロメチルフェニル）ボラン、トリス（ペンタフルオロフェニル）ボラン、トリス（トリル）ボラン、トリス（３，５−ジメチルフェニル）ボラン、トリス（３，５−ジフルオロフェニル）ボラン、又はトリス（３，４，５−トリフルオロフェニル）ボランからなるリストから選択される化合物が用いられ、最も好ましくは、活性化化合物はトリス（ペンタフルオロフェニル）ボランである。また、ペルフッ素化アリール基を有するボリン酸類、例えば（Ｃ６Ｆ５）２ＢＯＨも特に言及される。ＷＯ−９７／３６９３７−Ａ１（参照として本明細書中に包含する）に記載されているアニオン性ホウ素複素環を含む化合物、例えばジメチルアニリノボラトベンゼン又はトリチルボラトベンゼンもまた、活性化化合物として好適に用いることができる。
【００６０】
更に好適な活性化化合物は、ＷＯ−００／３１０９０−Ａ１及びＷＯ−９９／０６４１４−Ａ１（参照として本明細書中に包含する）に列記されている。
担持触媒系を製造することが好ましい。第１の活性触媒化合物及びその活性化化合物は、互いに独立して、例えば連続してか又は同時に固定化することができる。而して、担体成分をまず１種類又は複数の活性化化合物と接触させることができ、或いは担体成分をまず第１の活性触媒化合物と接触させることができる。担体と混合する前に１種類以上の活性化化合物を用いて第１の活性触媒化合物を予備活性化することも可能であり、好ましい。
【００６１】
固定化は、一般に不活性溶媒中で行い、これは固定化の後に濾過又は蒸発によって除去することができる。個々のプロセス工程の後、固体を、脂肪族又は芳香族炭化水素のような好適な不活性溶媒で洗浄し、乾燥することができる。しかしながら、未だ湿潤状態の担持触媒を用いることも可能である。
【００６２】
担持触媒系を製造する好ましい方法においては、少なくとも１種類の式（Ｉ）のメタロセンを好適な溶媒中で活性化化合物と接触させ、次に脱水又は不動態化した担体材料と混合する。式（ＩＩ）の鉄コンプレックスを同様に、好適な溶媒、例えばトルエン中で、少なくとも１種類の活性化化合物、好ましくはＭＡＯと接触させる。このようにして得られる調製物を、次に固定化したメタロセン（これは直接か又は好ましくは溶媒を分離除去した後に用いる）と混合する。得られる担持触媒系は、好ましくは乾燥して溶媒の全部又は殆どを担体材料の細孔から除去することを確保する。担持触媒は好ましくは自由流動粉末として得られる。上記のプロセスの工業的な実施の例は、ＷＯ−９６／００２４３−Ａ１、ＷＯ−９８／４０４１９−Ａ１、又はＷＯ−００／０５２７７−Ａ１に記載されている。
【００６３】
メタロセンは、好ましくは、最終触媒系中のメタロセンの濃度が、担体１ｇあたり１〜２００マイクロモル、好ましくは５〜１００マイクロモル、特に好ましくは１０〜７０マイクロモルとなるような量で適用する。鉄コンプレックスは、好ましくは、最終触媒系中の鉄コンプレックスからの鉄の濃度が、担体１ｇあたり０．１〜２０マイクロモル、好ましくは０．５〜１０マイクロモル、特に好ましくは１〜７マイクロモルとなるような量で適用する。
【００６４】
好ましくは、活性化及び担持工程は好適な溶媒中で行う。好適な溶媒は、非プロトン性溶媒、特に６〜２０個の炭素原子を有する芳香族炭化水素、例えばトルエン、エチルベンゼン、又はキシレン、或いは６〜２０個の炭素原子を有する脂肪族炭化水素、例えばヘキサン、例えばｎ−ヘキサン又はイソヘキサン、ヘプタン、オクタン、又はデカリンのような炭化水素、或いは種々の炭化水素の混合物である。トルエン、ヘキサン、及びヘプタン、並びにこれらの混合物が特に好ましい。活性化化合物は、好ましくは溶液中、好ましくは炭化水素中に存在させる。
【００６５】
混合が完了した後で担体成分を加える前に、活性触媒成分のそれぞれをそれぞれの活性化化合物によって３０分間〜８時間、特に好ましくは３０分間〜３時間活性化することが有利であることが見出された。以下において、活性化とは、混合物中の活性触媒化合物及び活性化化合物に互いに反応する時間を与えることを意味する。この時間中においては、好ましくは混合物を撹拌する。
【００６６】
上記のプロセスにおいて、本発明の触媒系の２種類の活性触媒成分の活性化は異なる温度において行う。温度の差は少なくとも１５℃、好ましくは少なくとも２０℃である。第１の活性触媒成分の活性化は、１５〜１５０℃の温度、好ましくは４０〜１２０℃の温度において行うことができる。ハフノセン及びジルコノセンの場合には、好ましい活性化温度は４０〜８０℃の範囲である。第２の活性触媒成分の活性化は、０〜１３５℃の温度において行うことができ、好ましくは１０〜１００℃の温度において行うことができる。好ましい鉄触媒の場合には、好ましい活性化温度は１０〜３０℃の範囲である。
【００６７】
このようにして本発明の触媒系の活性を大きく向上させることができる。混合及び活性化は、有機遷移金属化合物の光感受性によって光の存在下又は不存在下で行うことができる。
【００６８】
担体成分としては、任意の有機又は無機の固体であってよい微粉砕担体を用いることが好ましい。特に、担体成分は、タルク；モンモリロナイト、マイカのような層状ケイ酸塩；無機酸化物；或いは微粉砕ポリマー粉末（例えばポリオレフィン、又は極性官能基を有するポリマー）；のような多孔質担体であってよい。担体は乾燥しており、即ち溶媒中に懸濁されておらず、残留湿分含量は、含湿担体成分を基準として５重量％未満、好ましくは２重量％未満、特に好ましくは０．５重量％未満である。
【００６９】
好ましい無機担体の例としては、二酸化ケイ素、酸化アルミニウム、及び、カルシウム、アルミニウム、ケイ素、マグネシウム、又はチタン元素の混合酸化物、並びに対応する酸化物混合物が挙げられる。単独か又は上記で言及した好ましい酸化物担体と組み合わせて用いることができる他の無機酸化物は、例えば、ＭｇＯ、ＣａＯ、ＡｌＰＯ４、ＺｒＯ２、ＴｉＯ２、Ｂ２Ｏ３、又はこれらの混合物である。他の好ましい無機担体材料は、ＭｇＣｌ２のような無機ハロゲン化物、或いはＮａ２ＣＯ３、Ｋ２ＣＯ３、ＣａＣＯ３、ＭｇＣＯ３のような炭酸塩、Ｎａ２ＳＯ４、Ａｌ２（ＳＯ４）３、ＢａＳＯ４のような硫酸塩、ＫＮＯ３、Ｍｇ（ＮＯ３）２、又はＡｌ（ＮＯ３）３のような硝酸塩である。
【００７０】
無機担体は、例えば吸着水を除去するために熱処理にかけることができる。かかる乾燥処理は、一般に、５０〜１０００℃、好ましくは１００〜６００℃の範囲の温度において行い、１００〜２００℃における乾燥は、好ましくは減圧下及び／又は不活性ガス（例えば窒素）の雰囲気下で行い、或いは、無機担体は、適当な場合には固体の所望の構造を形成するか及び／又は表面上の所望のＯＨ濃度を生成させるために２００〜１０００℃の温度において焼成することができる。また、担体は、金属アルキル、好ましくはアルミニウムアルキル、クロロシラン、又はＳｉＣｌ４のような通常の乾燥剤、或いはメチルアルミノキサンを用いて化学的に処理することもできる。例えば、シリカゲルをＮＨ４ＳｉＦ６又は他のフッ素化剤で処理することによりシリカゲル表面をフッ素化することができ、或いは、シリカゲルを、窒素、フッ素、又はイオウ含有基を含むシランで処理することによって、相応して変性されたシリカゲル表面を形成することができる。適当な処理法は、例えばＷＯ−００／３１０９０−Ａ１に記載されている。
【００７１】
また、微粉砕ポリオレフィン粉末（例えば、ポリエチレン、ポリプロピレン、又はポリスチレン）のような有機担体材料を用いることもでき、好ましくは、同様に、使用前に適当な精製及び乾燥操作によって、吸着湿分、残留溶媒、又は他の不純物を除去する。また、官能化ポリマー担体、例えば、その官能基、例えばアンモニウム又はヒドロキシ基を介して少なくとも１つの触媒成分を固定化することができるポリスチレン、ポリエチレン、ポリプロピレン、又はポリブチレンをベースとするものを用いることもできる。ポリマーブレンドを用いることもできる。
【００７２】
その寸法及び構造のためにオレフィン重合のための担体として特に好適である粒子をこの材料から製造することができるので、固体担体成分としてシリカゲルを用いることが特に好ましい。特に、より小さな顆粒状粒子、即ち一次粒子の球状凝集体を含む噴霧乾燥シリカゲルが特に有用であることが見出された。シリカゲルは、使用前に乾燥及び／又は焼成することができる。
【００７３】
用いるシリカゲルは、一般に、５〜２００μｍ、好ましくは１０〜１５０μｍ、特に好ましくは１５〜１００μｍ、特に２０〜７０μｍの平均粒径Ｄ５０を有し、通常は０．１〜１０ｃｍ３／ｇ、好ましくは０．２〜５ｃｍ３／ｇの細孔容積、及び３０〜１０００ｍ２／ｇ、好ましくは５０〜８００ｍ２／ｇ、特に１００〜６００ｍ２／ｇの比表面積を有する微粉砕粉末として用いる。本発明方法のために好適な代表的なシリカゲルは、市場において例えばW.R. Grace & Co., Maryland, 米国から入手できる。
【００７４】
活性触媒化合物は、好ましくは活性触媒化合物の合計濃度が、担体成分１ｇあたり１〜２００マイクロモル、好ましくは１０〜１５０マイクロモル、特に好ましくは１０〜８０マイクロモルになるような量で適用する。
【００７５】
担体成分は、工程（Ａ）からの混合物と接触させる前に有機金属化合物と接触させることもできる。好ましい有機金属化合物は、メチルリチウム、エチルリチウム、ｎ−ブチルリチウム、メチルマグネシウムクロリド、メチルマグネシウムブロミド、エチルマグネシウムクロリド、エチルマグネシウムブロミド、ブチルマグネシウムクロリド、ジメチルマグネシウム、ジエチルマグネシウム、ジブチルマグネシウム、ｎ−ブチル−ｎ−オクチルマグネシウム、ｎ−ブチル−ｎ−ヘプチルマグネシウム、特にｎ−ブチル−ｎ−オクチルマグネシウム、トリ−ｎ−ヘキシルアルミニウム、トリイソブチルアルミニウム、トリ−ｎ−ブチルアルミニウム、トリエチルアルミニウム、ジメチルアルミニウムクロリド、ジメチルアルミニウムフルオリド、メチルアルミニウムジクロリド、メチルアルミニウムセスキクロリド、ジエチルアルミニウムクロリド、及びトリメチルアルミニウム、並びにこれらの混合物である。
【００７６】
第２の活性触媒成分を担持させた後、溶媒を場合によっては完全か又は部分的に除去する。これによって自由流動粉末の形態の固体が与えられる。溶媒は、好ましくは部分的に除去して、残留湿分含量が含湿触媒を基準として０〜６０重量％、好ましくは含湿触媒を基準として１〜５０重量％、特に好ましくは１〜２０重量％となるようにする。このようにして得られる触媒は非常に良好な粉体流を示す。残留湿分含量は、溶媒以外の全ての出発物質が担体によって吸収されるという仮定の下で触媒の重量を計算し、この理論的重量を触媒の実際の重量（収量）と比較することによって、簡単な方法で見積もることができる。
【００７７】
また、触媒系を、まずα−オレフィン、好ましくは線状のＣ２〜Ｃ１０−１−アルケン、特にエチレン又はプロピレンで予備重合し、得られる予備重合触媒固体を次に実際の重合において用いることもできる。
【００７８】
本発明の触媒系は、オレフィンの重合、特にα−オレフィン、即ち末端二重結合を有する炭化水素の重合のために好適である。好適なモノマーとしては、官能化オレフィン性不飽和化合物、例えばアクロレイン、アクリル酸又はメタクリル酸のエステル又はアミド誘導体、例えばアクリレート、メタクリレート、又はアクリロニトリル、或いはビニルエステル、例えば酢酸ビニルも挙げることができる。アリール置換α−オレフィンなどの非極性オレフィン性化合物が好ましい。特に好ましいα−オレフィンは、線状又は分岐のＣ２〜Ｃ１２−１−アルケン、特に線状のＣ２〜Ｃ１０−１−アルケン、例えばエテン、プロペン、１−ブテン、１−ペンテン、１−ヘキセン、１−ヘプテン、１−オクテン、１−デセン、又は分岐Ｃ２〜Ｃ１０−１−アルケン、例えば４−メチル−１−ペンテン、共役及び非共役ジエン、例えば１，３−ブタジエン、１，５−ヘキサジエン、又は１，７−オクタジエン、或いはビニル芳香族化合物、例えばスチレン又は置換スチレンである。種々のα−オレフィンの混合物を重合することもできる。エテン、プロペン、１−ブテン、１−ペンテン、１−ヘキセン、１−ヘプテン、１−オクテン、及び１−デセンからなる群から選択される少なくとも１種類のオレフィンを重合することが好ましい。
【００７９】
好適なオレフィンとしては、また、二重結合が環式構造の一部であり、１以上の環系を有していてよいものも挙げられる。例は、シクロペンテン、シクロヘキセン、ノルボルネン、テトラシクロドデセン、及びメチルノルボルネン、並びに、５−エチリデン−２−ノルボルネン、ノルボルナジエン、又はエチルノルボルナジエンのようなジエンである。
【００８０】
また、２種類以上のオレフィンの混合物を重合することもできる。特に、本発明の触媒系は、エテン又はプロペンの重合又は共重合のために用いることができる。エテンの重合におけるコモノマーとしては、Ｃ３〜Ｃ８−α−オレフィン又はノルボルネン、特に１−ブテン、１−ペンテン、１−ヘキセン、及び／又は１−オクテンを用いることが好ましい。少なくとも５０モル％のエテンを含むモノマー混合物を用いることが好ましい。プロピレンの重合において好ましいコモノマーは、エテン及び／又はブテンである。
【００８１】
重合は、公知の方法で、バルク中、懸濁液中、気相中、或いは超臨界媒体中で、オレフィンの重合のために用いられる通常の反応器内において行うことができる。これは、バッチ式か、又は１以上の段階で連続的に行うことができる。管状反応器又はオートクレーブ内での高圧重合法、溶液法、懸濁法、撹拌気相法、及び気相流動床法が全て可能である。
【００８２】
重合は、通常は−６０〜３５０℃の範囲の温度及び０．５〜４０００ｂａｒの圧力下で行う。平均滞留時間は、通常は０．５〜５時間、好ましくは０．５〜３時間である。重合を行うために有利な圧力及び温度の範囲は、通常は重合法によって定まる。通常は１０００〜４０００ｂａｒ、特に２０００〜３５００ｂａｒの圧力で行う高圧重合法の場合においては、一般に高い重合温度も設定される。これらの高圧重合法のために有利な温度範囲は、２００〜３２０℃、特に２２０〜２９０℃である。低圧重合法の場合においては、一般に、ポリマーの軟化温度よりも少なくとも数度低い温度が設定される。特に、これらの重合法においては、５０〜１８０℃、好ましくは７０〜１２０℃の温度が設定される。重合温度は一般に−２０〜１１５℃の範囲であり、圧力は一般に１〜１００ｂａｒの範囲である。懸濁液の固形分含量は一般に１０〜８０％の範囲である。重合は、例えば撹拌オートクレーブ内でバッチ式か、或いは例えば管状反応器、好ましくはループ反応器内で連続的に行うことができる。ＵＳ−Ａ−３，２４２，１５０及びＵＳ−Ａ−３，２４８，１７９に記載されているフィリップスＰＦ法を用いることが特に好ましい。気相重合は、一般に３０〜１２５℃の範囲で行う。
【００８３】
本発明によって用いる遷移金属コンプレックス及びその中にそれらを存在させる触媒系は、複数の方法の組合せを用いて製造することもでき、或いはこれらの組み合わせた方法を用いてそれらの重合活性を試験することができる。
【００８４】
本発明方法によってオレフィンのポリマーを製造することができる。本発明の記載においてここで用いる「重合」という用語は重合及びオリゴマー化の両方を包含し、即ち、約５６〜１０，０００，０００ｇ／モルの範囲の分子量Ｍｗを有するオリゴマー及びポリマーを本方法によって製造することができる。
【００８５】
本発明の触媒系は、オレフィンの重合において非常に高い生産性を与え、触媒系を重合反応器中に計量投入する際の有利性を与え、ポリマー中の触媒残渣に関する問題を非常により僅かしか引き起こさない。本発明の触媒系を用いて製造されるポリマーは、高い生成物純度が要求される用途のために特に有用である。更に、本発明の触媒系は、有機遷移金属化合物に対するアルミノキサンの比較的低いモル比においても非常に良好な活性を示す。
【実施例】
【００８６】
以下の試験を行って試料を特性分析した。
比表面積の測定：
ＤＩＮ−６６１３１にしたがって窒素吸着によって求めた。
【００８７】
細孔容積の測定：
ＤＩＮ６６１３３にしたがって水銀ポロシメトリーによって求めた。
Ｄ１０、Ｄ５０、及びＤ９０の測定：
粒子の粒径分布は、イソプロパノール中の分散液中で、Malvern, 英国からのMastersizer Xを用いたレーザー光散乱によって測定した。Ｄ１０、Ｄ５０、Ｄ９０の寸法は、直径の体積基準の百分率である。Ｄ５０値は、同時に粒径分布の中央値である。
【００８８】
残留湿分含量の測定：
残留湿分含量は、不活性ガス雰囲気下におけるMettler-Toledo, Greifensee,スイスからのMettler LJ16湿分分析器を用いた測定から得られる揮発分の含量である。
【００８９】
用いたシリカゲルXPO-2107（Graceからの噴霧乾燥シリカゲル）は、６００℃において６時間焼成した。これは、１．５ｍＬ／ｇの細孔容積、及び１重量％未満の含水量を有していた。
【００９０】
ビス（ｎ−ブチルシクロペンタジエニル）ハフニウムジクロリドはCromptonから商業的に入手できる。
Qianら, Organometallics 2003, 22, 4312-4321の方法によって２，６−ジアセチルピリジンビス（２，４−ジクロロ−６−メチルフェニルアニル）鉄ジクロリドを調製した。ここでは、６５．６ｇの２，６−ジアセチルピリジン（０．４モル）、１７０ｇの２，４−ジクロロ−６−メチルアニリン（０．４８３モル）、３２ｇのシリカゲルタイプ１３５、及び１６０ｇのモレキュラーシーブ（４Å）を、１５００ｍＬのトルエン中において８０℃で５時間撹拌し、続いて更に３２ｇのシリカゲルタイプ１３５及び１６０ｇのモレキュラーシーブ（４Å）を加えた。混合物を８０℃において更に８時間撹拌し、不溶の固体を濾別し、トルエンで２回洗浄した。得られた濾液から固体を留去し、残渣に２００ｍＬのメタノールを添加し、続いて５５℃において１時間撹拌した。このようにして形成された懸濁液を濾過し、得られた固体をメタノールで洗浄し、溶媒を除去した。これにより、９５ｇの２，６−ジアセチルピリジンビス（２，４−ジクロロ−６−メチルフェニルアニル）が４７％の収率で与えられた。鉄（ＩＩ）クロリドとの反応は、Qianら, Organometallics 2003, 22, 4312-4321によって記載されているように行った。
【００９１】
実施例１
２３４ｍｇ（５１６マイクロモル）のビス（ｎ−ブチルシクロペンタジエニル）ハフニウムジクロリド、及び１３．５ｍＬのＭＡＯ（トルエン中４．６Ｍ、６２．１ミリモル）の混合物を６０℃において１時間撹拌し、続いて撹拌しながら８．６ｇの予備処理した担体材料に加えた。混合物を更に１時間撹拌した。固体を、自由流動状態になり、溶媒の計算残留湿分含量が５％未満になるまで減圧下で乾燥した。このようにして得られた固体に、前もって室温において６０分間撹拌した更なる１６ｍＬのトルエン中の、３１．３ｍｇ（５１．６５マイクロモル）の２，６−ジアセチルピリジンビス（２，４−ジクロロ−６−メチルフェニルアニル）鉄ジクロリド、及び１．３ｍＬのＭＡＯ（トルエン中４．６Ｍ、５．９８ミリモル）の第２の混合物を加え、混合物を続いて室温において更に１時間撹拌した。担体の細孔容積に対する加えた溶液の全体積の比は１．３４であった。固体を、自由流動状態になり、溶媒の計算残留湿分含量が５％未満になるまで減圧下で乾燥した。（（Ｆｅ＋Ｈｆ）：Ａｌ＝１：１２０）。これにより１２．３ｇの触媒が与えられた。
【００９２】
比較例Ｃ１
３２ｇ（５２．８マイクロモル）の２，６−ジアセチルピリジンビス（２，４−ジクロロ−６−メチルフェニルアニル）鉄ジクロリド、及び１．０７ｍＬのＭＡＯ（トルエン中４．７５Ｍ、６．４４ミリモル）の混合物を、室温において１時間撹拌し、続いて撹拌しながら８．６ｇの予備処理した担体材料に加え、混合物を室温において更に１時間撹拌した。固体を、自由流動状態になり、溶媒の計算残留湿分含量が５％未満になるまで減圧下で乾燥した。このようにして得られた固体に、前もって室温において６０分間撹拌した更なる１７ｍＬのトルエン中の、２４１．６ｍｇ（５３２マイクロモル）のビス（ｎ−ブチルシクロペンタジエニル）ハフニウムジクロリド、及び１４．６ｍＬのＭＡＯ（トルエン中４．６Ｍ、６７．１６ミリモル）の混合物を加え、混合物を続いて室温において更に１時間撹拌した。担体の細孔容積に対する加えた溶液の全体積の比は０．８５であった。固体を、自由流動状態になり、溶媒の計算残留湿分含量が５％未満になるまで減圧下で乾燥した。（（Ｆｅ＋Ｈｆ）：Ａｌ＝１：１２０）。これにより１２．８ｇの触媒が与えられた。
【００９３】
比較例Ｃ２
２４５．９ｍｇ（５００マイクロモル）のビス（ｎ−ブチルシクロペンタジエニル）ハフニウムジクロリド、及び１３ｍＬのＭＡＯ（トルエン中４．６Ｍ、５９．８ミリモル）の混合物を６０℃において１時間撹拌し、続いて撹拌しながら８．６ｇの予備処理した担体材料に加えた。混合物を更に１時間撹拌した。固体を、自由流動状態になり、溶媒の計算残留湿分含量が５％未満になるまで減圧下で乾燥した。このようにして得られた固体に、前もって６０℃において６０分間撹拌した更なる１５ｍＬのトルエン中の、３４．３ｍｇ（５１．６５マイクロモル）の２，６−ジアセチルピリジンビス（２，４−ジクロロ−６−メチルフェニルアニル）鉄ジクロリド、及び１．４４ｍＬのＭＡＯ（トルエン中４．６Ｍ、５．９８ミリモル）の第２の混合物を加え、混合物を続いて室温において更に１時間撹拌した。固体を、自由流動状態になり、溶媒の計算残留湿分含量が５％未満になるまで減圧下で乾燥した。（（Ｆｅ＋Ｈｆ）：Ａｌ＝１：１２０）。これにより１２．３ｇの触媒が与えられた。
【００９４】
重合
１００ｇの初期充填量のポリエチレンを充填し、アルゴンによって不活性にした１Ｌのオートクレーブに、ヘプタン中のトリイソブチルアルミニウム溶液２ｍＬ（７５ｍｇのトリイソプレニルアルミニウムに相当）を加え、表１に示す量の触媒固体を最終的に導入した。１０ｂａｒのエチレン圧（全圧＝１９ｂａｒ）及び９０℃において、重合を６０分間行った。オートクレーブを排気することによって重合を停止し、底部バルブを通して生成物を排出した。重合に関係するデータを表１に示す。Ｃ１からの触媒を用いた重合の場合には、重合を停止した後に計量装置内にポリマーの堆積物が見られた。
【００９５】
【表１】
0005752043.tif 000011
【００９６】
表中の略語：
生産性：用いた触媒１ｇあたりの得られたポリマーのｇでの生産性；
cat：触媒